(57)【要約】     【課題】希釈用溶剤を使用しない場合であっても、耐擦傷性を損なわずに低粘度かつ低収縮性の保護膜用組成物、特に光ディスク用保護膜用組成物を提供する。    【解決手段】本発明の光ディスク保護膜用組成物は、紫外線硬化型のアクリルラジカル系樹脂を主成分とする保護膜用組成物であって、アクリルラジカル系樹脂の原料として、多官能アクリルモノマー、多官能アクリルオリゴマー、及びエトキシ基若しくはプロポキシ基からなる繰り返し単位を含む２官能アクリルモノマーを含有し、所定の光重合開始剤を添加してなるものである。【選択図】  図１
2005314600.tif 000002
【特許請求の範囲】
【請求項１】
紫外線硬化型のアクリルラジカル系樹脂を主成分とする保護膜用組成物であって、
上記アクリルラジカル系樹脂の原料として、多官能アクリルモノマー、多官能アクリルオリゴマー、及びエトキシ基若しくはプロポキシ基からなる繰り返し単位を含む２官能アクリルモノマーを含有し、
所定の光重合開始剤を添加してなる保護膜用組成物。
【請求項２】
多官能アクリルモノマーが、４官能以上６官能以下のものである請求項１記載の保護膜用組成物。
【請求項３】
多官能アクリルオリゴマーが、６官能以上１０官能以下のものである請求項１又は２のいずれか１項記載の保護膜用組成物。
【請求項４】
２官能アクリルモノマーのエトキシ基の繰り返し数が２〜４である請求項１乃至３のいずれか１項記載の保護膜用組成物。
【請求項５】
２官能アクリルモノマーのプロポキシ基の繰り返し数が２〜４である請求項１乃至４のいずれか１項記載の保護膜用組成物。
【請求項６】
光重合開始剤として、長波長側の吸収端が４０５ｎｍ未満のものを用いる請求項１乃至５のいずれか１項記載の保護膜用組成物。
【請求項７】
アクリルラジカル系樹脂の原料１００重量部のうち、多官能アクリルモノマーを４重量部以上１０重量部以下、多官能アクリルオリゴマーを１０重量部以上３６重量部以下、２官能アクリルモノマーを６０重量部以上８０重量部以下含有し、光重合開始剤を５重量部以上１０重量部以下添加してなる請求項１乃至６のいずれか１項記載の保護膜用組成物。
【請求項８】
当該保護膜用組成物の粘度が２０ｍＰａ・ｓ以上５０ｍＰａ・ｓ未満である請求項１乃至７のいずれか１項記載の保護膜用組成物。
【請求項９】
請求項１乃至請求項８のいずれか１項記載の保護膜用組成物を含有する光ディスク用保護膜組成物。
【請求項１０】
請求項９記載の光ディスク保護膜用組成物の硬化により得られた光ディスク用保護膜。
【請求項１１】
請求項１０記載の光ディスク用保護膜が基板の読取側の面上に設けられている光ディスク。 
【発明の詳細な説明】
【技術分野】
【０００１】
本発明は、保護膜用樹脂組成物に関し、特に、コンパクトディスク（ＣＤ）、ディジタルバーサタイルディスク（ＤＶＤ）等の光ディスクの保護膜に用いられる保護膜用樹脂組成物に関する。
【背景技術】
【０００２】
一般に、この種の光ディスクにおいては、外装部材表面の擦傷を防止するため、外装部材の表面にハードコーティング処理が施されている。
【０００３】
このようなコーティング用の材料としては、高い耐擦傷性を有する無機系の材料が有効であるが、無機系の材料は塗工液の粘度が高く、膜厚を薄くすることが困難であるという問題がある。
【０００４】
このため、近年、低粘度のＵＶ硬化型のコーティング材料を用いて膜厚の薄いコーティングを行う研究が進められている。
【０００５】
このようなＵＶ硬化型のコーティング材料において耐擦傷性と良好な塗工形状を両立させるには、低収縮性で低粘度のコーティング材料を用いることが有効であるが、低収縮性のＵＶ硬化型のハードコーティング材料は、溶液の粘度が高いという問題がある。
【０００６】
この問題を解決するため、従来、溶剤の希釈によって塗工液の粘度を抑えることが行われているが、その場合、希釈溶液の拡散工程が必要になるため工程が多くなる。
【０００７】
他方、希釈性の高いモノマーを用いて低粘度のハードコーティング材料を調製することも考えられるが、その場合には、耐擦傷性の低下や硬化収縮（そり）の増加の問題がある。
【０００８】
また、この種のハードコーティング材料を光ディスクの光透過部分に用いる場合には、必要な波長域の光透過性を妨げないような材料を選択する必要がある。
【発明の開示】
【発明が解決しようとする課題】
【０００９】
本発明は、このような従来の技術の課題を解決するためになされたもので、希釈用溶剤を使用しない場合であっても、耐擦傷性を損なわずに低粘度かつ低収縮性の保護膜用組成物、特に光ディスク用保護膜用組成物を提供することを目的とする。
【課題を解決するための手段】
【００１０】
本発明者らは上記目的を達成するため鋭意努力を重ねた結果、特定の官能基を有するアクリルモノマー及びアクリルオリゴマーを特定の光重合開始剤によって硬化させることで耐擦傷性を損なわずに保護膜用組成物の粘度及び収縮性を低く抑えるとともに所望の光透過性を満足させ得ることを見い出し、本発明を完成するに至った。
【００１１】
かかる知見に基づいてなされた請求項１記載の発明は、紫外線硬化型のアクリルラジカル系樹脂を主成分とする保護膜用組成物であって、上記アクリルラジカル系樹脂の原料として、多官能アクリルモノマー、多官能アクリルオリゴマー、及びエトキシ基若しくはプロポキシ基からなる繰り返し単位を含む２官能アクリルモノマーを含有し、所定の光重合開始剤を添加してなる。
請求項２記載の発明は、請求項１記載の発明において、多官能アクリルモノマーを、４官能以上６官能以下のものとしたものである。
請求項３記載の発明は、請求項１又は２のいずれか１項記載の発明において、多官能アクリルオリゴマーを、６官能以上１０官能以下のものとしたものである。
請求項４記載の発明は、請求項１乃至３のいずれか１項記載の発明において、２官能アクリルモノマーのエトキシ基の繰り返し数を２〜４としたものである。
請求項５記載の発明は、請求項１乃至４のいずれか１項記載の発明において、２官能アクリルモノマーのプロポキシ基の繰り返し数を２〜４としたものである。
請求項６記載の発明は、請求項１乃至５のいずれか１項記載の発明において、光重合開始剤として、長波長側の吸収端が４０５ｎｍ未満のものを用いるものである。
請求項７記載の発明は、請求項１乃至６のいずれか１項記載の発明において、アクリルラジカル系樹脂の原料１００重量部のうち、多官能アクリルモノマーを４重量部以上１０重量部以下、多官能アクリルオリゴマーを１０重量部以上３６重量部以下、２官能アクリルモノマーを６０重量部以上８０重量部以下含有し、光重合開始剤を５重量部以上１０重量部以下添加してなるものである。
請求項８記載の発明は、請求項１乃至７のいずれか１項記載の発明において、当該保護膜用組成物の粘度が２０ｍＰａ・ｓ以上５０ｍＰａ・ｓ未満であるものである。
請求項９記載の発明は、請求項１乃至請求項８のいずれか１項記載の保護膜用組成物を含有する光ディスク用保護膜組成物である。
請求項１０記載の発明は、請求項９記載の光ディスク保護膜用組成物の硬化により得られた光ディスク用保護膜である。
請求項１１記載の発明は、請求項１０記載の光ディスク用保護膜が基板の読取側の面上に設けられている光ディスクである。
【００１２】
本発明の場合、多官能アクリルモノマー、多官能アクリルオリゴマー、及びエトキシ基若しくはプロポキシ基からなる繰り返し単位を含む２官能アクリルモノマーを含有するアクリルラジカル系樹脂原料を用いることによって、柔軟かつ表面硬度の高い硬化物が得られるようになるため、耐擦傷性を損なわずに保護膜用組成物の粘度収縮性を低く抑えるとともにそり耐性を向上させることが可能になる。
【発明の効果】
【００１３】
本発明によれば、耐擦傷性及びそり耐性が高く、しかも塗工形状が良好で高光透過率の光ディスク保護膜用組成物を提供することができる。
【発明を実施するための最良の形態】
【００１４】
以下、本発明に係る保護膜用組成物の最良の形態を詳細に説明する。
本発明の（光ディスク）保護膜用組成物は、紫外線硬化型のアクリルラジカル系樹脂を主成分とするもので、アクリルラジカル系樹脂の原料として、多官能アクリルモノマー、多官能アクリルオリゴマー、及びエトキシ基若しくはプロポキシ基からなる繰り返し単位を含む２官能アクリルモノマーを含有し、所定の光重合開始剤を添加してなるものである。
【００１５】
ここで、多官能アクリルモノマーは、耐擦傷性を向上させるために配合するもので、必要な耐擦傷性を確保する観点からは、アクリル基数が４官能以上６官能以下のものを用いることが好ましい。
【００１６】
このような多官能アクリルモノマーとしては、ペンタエリスリトールエトキシテトラアクリレート、ペンタエリスリトールテトラアクリレート、ジトリメチロールプロパンテトラアクリレート（ＤＴＭＰＴＡ）等があげられる。
【００１７】
これらのうちでも、耐擦傷性向上の観点からは、ペンタエリスリトールエトキシテトラアクリレートを用いることが好ましい。
【００１８】
本発明の場合、特に限定されることはないが、アクリルラジカル系樹脂の原料１００重量部のうち、多官能アクリルモノマーを４重量部以上１０重量部以下配合させることが好ましい。
【００１９】
アクリルラジカル系樹脂の原料１００重量部に対する多官能アクリルモノマーの配合量が４重量部未満の場合は、耐擦傷能力を十分に発揮させることができず、１０重量部より多い場合には、そり耐性が低下するという不都合がある。
【００２０】
また、多官能アクリルオリゴマーは、耐擦傷性を向上させるために配合するもので、必要な耐擦傷性を確保する観点からは、アクリル基数が６官能以上１０官能以下のものを用いることが好ましい。
【００２１】
このような多官能アクリルオリゴマーとしては、例えば、芳香族ウレタンアクリルオリゴマー、脂肪族ウレタンアクリルオリゴマー等があげられる。
【００２２】
本発明の場合、特に限定されることはないが、アクリルラジカル系樹脂の原料１００重量部のうち、多官能アクリルオリゴマーを１０重量部以上３６重量部以下配合させることが好ましい。
【００２３】
アクリルラジカル系樹脂の原料１００重量部に対する多官能アクリルオリゴマーの配合量が１０重量部未満の場合は、耐擦傷能力を十分に発揮させることができず、３６重量部より多い場合には、粘度が過大になるという不都合がある。
【００２４】
一方、エトキシ基及び（又は）プロポキシ基からなる繰り返し単位を含む２官能アクリルモノマーは、耐擦傷性を保持しつつ溶剤を使用せずに低粘度及び低収縮性を達成するために配合するものである。
【００２５】
かかる観点からは、エトキシ基の繰り返し数が２〜４のモノマーを用いることが好ましい。
【００２６】
また、同様の観点から、プロポキシ基の繰り返し数が２〜４のモノマーを用いることが好ましい。
【００２７】
このような、２官能アクリルモノマーとしては、例えば、ジプロピレングリコールジアクリレート、トリプロピレングリコールジアクリレート、テトラプロピレングリコールジアクリレート、ジエチレングリコールジアクリレート、トリエチレングリコールジアクリレート、テトラエチレングリコールジアクリレート、ヘキサンジオールジアクリレート等があげられる。
【００２８】
本発明の場合、光重合開始剤の種類は特に限定されることはないが、光ディスク用保護膜の用途に用いる場合には、光透過性確保の観点から、長波長側の吸収端（０．１％光重合開始剤−アセトニトリル溶液の吸収スペクトルの吸収端）が、光ディスクに使用するレーザ光の波長より短いものを用いることが好ましい。
【００２９】
例えば、ＣＤ用として長波長側の吸収端が７８０ｎｍ未満のもの、ＤＶＤ用として長波長側の吸収端が６５０ｎｍ未満のもの、次世代光ディスクとして長波長側の吸収端が４０５ｎｍ未満のものを好適に用いることができる。
【００３０】
この場合、特に次世代光ディスク用の光重合開始剤としては、１−ヒドロキシ−シクロヘキシル−フェニル−ケトン、２−メチル−１−［４−（メチルチオ）フェニル］−２−モルフォリノプロパン−１−オン、２−ヒドロキシ−２−メチル−１−フェニル−プロパン−１−オン等を好適に用いることができる。
【００３１】
これらのうちでも１−ヒドロキシ−シクロヘキシル−フェニル−ケトンが、波長４０５ｎｍのレーザ光に対して光透過性が良好で好ましい。
【００３２】
本発明の場合、光重合開始剤の配合量は特に特に限定されることはないが、耐擦傷性を確保する観点からは、５重量部以上１０重量部以下配合させることが好ましい。
【００３３】
また、本発明の場合、保護膜用組成物の粘度は特に限定されることはないが、基板表面における塗工液の塗工形状の向上を図る観点からは、２０ｍＰａ・ｓ以上５０ｍＰａ・ｓ未満とすることが好ましい。
【００３４】
なお、本発明の光ディスク保護膜用組成物には、他の成分として、紫外線吸収剤、表面張力調整剤等を含ませることも可能である。
【００３５】
図１は、本発明の光ディスク保護膜用組成物の適用した光ディスクの例を示す概略構成図である。
図１に示すように、本発明の光ディスク１は、通常の構成を有するもので、ポリカーボネートからなる円盤状の基板２上に、記録パターン２ａ、反射膜３及び保護膜４が形成されている。
【００３６】
さらに、本発明の場合は、基板２の読取側の面２０上に、上述した光ディスク保護膜用組成物を硬化させた光ディスク用保護膜５が設けられている。
【００３７】
本発明の場合、この光ディスク用保護膜５の厚さは特に限定されることはないが、耐擦傷性及び光透過性確保の観点からは、３〜６μｍとすることが好ましい。
【００３８】
なお、本発明は光ディスク用のみならず、種々の保護膜用組成物に適用することができる。ただし、上述した光ディスクのような光学部品の保護膜用組成物に適用した場合に最も有効となるものである。
【実施例】
【００３９】
以下、本発明の実施例を比較例とともに詳細に説明する。  
＜実施例１＞
多官能アクリルモノマーとして、表１に示すペンタエリスリトールエトキシテトラアクリレート（ＥＢ４０  ダイセルＵＣＢ社製）４、５重量部、多官能アクリルオリゴマーとして、６官能芳香族ウレタンアクリルオリゴマー（ＣＮ９７５  化薬サートマー社製）１３、５重量部、２官能アクリルモノマーとして、トリエチレングリコールジアクリレート（ＳＲ２３０  化薬サートマー社製）７２重量部の混合液に、光重合開始剤として、１−ヒドロキシ−シクロヘキシル−フェニル−ケトン（イルガキュア１８４  チバ・スペシャリティケミカルズ社製）を１０重量部添加して塗工液を調製した。
【００４０】
＜実施例１ａ＞
多官能アクリルモノマーの配合量を１０重量部とした以外は実施例１と同様にして塗工液を調製した。
【００４１】
＜実施例１ｂ＞
多官能アクリルオリゴマーの配合量を３０重量部とした以外は実施例１と同様にして塗工液を調製した。
【００４２】
＜実施例１ｃ＞
２官能アクリルモノマーの配合量を６０重量部とした以外は実施例１と同様にして塗工液を調製した。
【００４３】
＜実施例１ｄ＞
光重合開始剤の配合量を５重量部とした以外は実施例１と同様にして塗工液を調製した。
【００４４】
＜比較例１ａ＞
多官能アクリルモノマーの配合量を１５重量部とした以外は実施例１と同様にして塗工液を調製した。
【００４５】
＜比較例１ｂ＞
多官能アクリルオリゴマーの配合量を４０重量部とした以外は実施例１と同様にして塗工液を調製した。
【００４６】
＜比較例１ｃ＞
２官能アクリルモノマーの配合量を８５重量部とした以外は実施例１と同様にして塗工液を調製した。
【００４７】
＜比較例１ｄ＞
光重合開始剤の配合量を３重量部とした以外は実施例１と同様にして塗工液を調製した。
【００４８】
＜実施例２＞
多官能アクリルオリゴマーとして、６官能脂肪族ウレタンアクリルオリゴマー（ＣＮ９６８  化薬サートマー社製）を１３．５重量部配合した以外は実施例１と同様にして塗工液を調製した。
【００４９】
＜実施例３＞
多官能アクリルオリゴマーとして、実施例１と異なる６官能芳香族ウレタンアクリルオリゴマー（ＣＮ９９９  化薬サートマー社製）を１３．５重量部配合した以外は実施例１と同様にして塗工液を調製した。
【００５０】
＜比較例２＞
多官能アクリルオリゴマーとして、２官能芳香族ウレタンアクリルオリゴマー（ＣＮ９７３  化薬サートマー社製）を１３．５重量部配合した以外は実施例１と同様にして塗工液を調製した。
【００５１】
＜比較例３＞
多官能アクリルオリゴマーとして、Ｂｉｓ−Ａ型エポキシ系アクリルオリゴマー（ＥＢ３７００  ダイセルＵＣＢ社製）を１３．５重量部配合した以外は実施例１と同様にして塗工液を調製した。
【００５２】
＜実施例４＞
多官能アクリルモノマーとして、トリメチロールプロパンテトラアクリレート（Ｍ−４０８  東亞合成社製）を４．５重量部配合した以外は実施例１と同様にして塗工液を調製した。
【００５３】
＜実施例５＞
多官能アクリルモノマーとして、ペンタエリスリトールテトラアクリレート（Ｍ−４５０  東亞合成社製）を４．５重量部配合した以外は実施例１と同様にして塗工液を調製した。
【００５４】
＜実施例６＞
２官能アクリルモノマーとして、ジプロピレングリコールジアクリレート（Laromer  ＤＰＧＤＡ  ＢＡＳＦ社製）を７２重量部配合した以外は実施例１と同様にして塗工液を調製した。
【００５５】
＜実施例７＞
２官能アクリルモノマーとして、トリプロピレングリコールジアクリレート（Ｌａｒｏｍｅｒ  ＴＰＧＤＡ  ＢＡＳＦ社製）を７２重量部配合した以外は実施例１と同様にして塗工液を調製した。
【００５６】
＜実施例８＞
２官能アクリルモノマーとして、テトラプロピレングリコールジアクリレート（ブレンマーＡＤＰ−２００  日本油脂社製）を７２重量部配合した以外は実施例１と同様にして塗工液を調製した。
【００５７】
＜比較例４＞
２官能アクリルモノマーとして、ヘプタプロピレングリコールジアクリレート（ブレンマーＡＤＰ−４００  日本油脂社製）を７２重量部配合した以外は実施例１と同様にして塗工液を調製した。
【００５８】
＜実施例９＞
２官能アクリルモノマーとして、ジエチレングリコールジアクリレート（ＳＲ２３０  化薬サートマー社製）を７２重量部配合した以外は実施例１と同様にして塗工液を調製した。
【００５９】
＜実施例１０＞
２官能アクリルモノマーとして、テトラエチレングリコールジアクリレート（ブレンマーＡＤＥ−２００  日本油脂社製）を７２重量部配合した以外は実施例１と同様にして塗工液を調製した。
【００６０】
＜比較例５＞
２官能アクリルモノマーとして、トリメトロールプロパントリアクリレート（アロニックスＭ−３５０  東亞合成社製）を７２重量部配合した以外は実施例１と同様にして塗工液を調製した。
【００６１】
＜比較例６＞
２官能アクリルモノマーとして、ネオペンチルグリコールジアクリレート（ライトアクリレートＮＰ−Ａ  共栄社化学社製）を７２重量部配合した以外は実施例１と同様にして塗工液を調製した。
【００６２】
＜実施例１１＞
２官能アクリルモノマーとして、ヘキサンジオールジアクリレート（Ｌａｒｏｍｅｒ  ＨＤＤＡ  ＢＡＳＦ社製）を７２重量部配合した以外は実施例１と同様にして塗工液を調製した。
【００６３】
＜実施例１１＞
光重合開始剤として、２−メチル−１−［４−（メチルチオ）フェニル］−２−モルフォリノプロパン−１−オン（イルガキュア９０７  チバ・スペシャリティケミカルズ社製）を１０重量部配合した以外は実施例１と同様にして塗工液を調製した。
【００６４】
＜実施例１２＞
光重合開始剤として、２−ヒドロキシ−２−メチル−１−フェニル−プロパン−１−オン（ダロキュア１１７３  チバ・スペシャリティケミカルズ社製）を１０重量部配合した以外は実施例１と同様にして塗工液を調製した。
【００６５】
＜比較例７＞
光重合開始剤として、２−ベンジル−２−ジメチルアミノ−１−（４−モルフォリノフェニル）−ブタノン−１（イルガキュア３６９  チバ・スペシャリティケミカルズ社製）を１０重量部配合した以外は実施例１と同様にして塗工液を調製した。
【００６６】
〔評価〕
以下、実施例及び比較例の評価項目及び結果について詳細に説明する。
【００６７】
［粘度］
上述の方法によって調製された実施例及び比較例の塗工液の平均粘度を、コーンプレート式粘度計によって測定した。その結果を表２及び表３に示す。
ここでは、塗工液の粘度が５０ｍＰａ・ｓ未満のものを○、５０ｍＰａ・ｓ以上のものを×とする。
【００６８】
［耐擦傷性］
実施例及び比較例の塗工液を、射出成形によって形成された低分子量ポリカーボネート基板上に、乾燥後の厚さが３μｍとなるように塗布した。
そして、この塗布膜に対し、高圧水銀灯（１２０Ｗ／ｃｍ）を用い、積算光量が１０００ｍＪ／ｃｍとなるように紫外線を照射した。
このようにして硬化させた膜の耐擦傷性の評価を行った。その結果を表２及び表３に示す。
ここでは、テーバー摩耗試験機（ＣＳ−１０Ｆ摩耗輪、荷重２５０ｇ、１００回転）を用い、試験後のサンプルのΔｈａｚｅ値が１０％未満のものを○、試験後のサンプルのΔｈａｚｅ値が１０％以上のものを×とする。
【００６９】
［そり耐性］
実施例及び比較例の塗工液を、上記低分子量ポリカーボネート基板上に、乾燥後の厚さが３μｍとなるように塗布した。
レーザー変位読取方式の自社製のそり角測定装置によって各基板のチルト（＝Ｒａｄｉａｌ ｓｋｅｗ）の変化量を測定し、これをそり角としてそり耐性の評価を行った。
ここでは、塗工液の塗布によるチルトの変化量の絶対値が０．１度未満のものを○、０．１度以上のものを×とした。その結果を表２及び表３に示す。
【００７０】
［光線透過率］
実施例及び比較例の塗工液を、石英ガラスからなる透明基板上に塗布し、この塗布膜に対し、上述の紫外線を照射し硬化させて厚さ３μｍの硬化膜を得た。
そして、紫外線可視光分光光度計によってこの硬化膜の光線透過率の評価を行った。その結果を表２及び表３に示す。
【００７１】
【表１】
2005314600.tif 000003
【００７２】
【表２】
2005314600.tif 000004
【００７３】
【表３】
2005314600.tif 000005
【００７４】
表２及び表３に示すように、実施例１〜実施例１３は、塗工液の粘度が５０ｍＰａ・ｓ未満で十分に低い値であった。
【００７５】
また、硬化後の膜については、耐擦傷性及びそり耐性が良好であるとともに、光線透過率も９０％以上となり、光ディスク用保護膜として好適な膜が得られることを確認できた。
【００７６】
一方、多官能アクリルモノマーの配合量を１５重量部とした比較例１ａの膜は、そり耐性が劣っていた。
【００７７】
また、多官能アクリルオリゴマーの配合量を４０重量部とした比較例１ｂは、塗工液の粘度が５０ｍＰａ・ｓを超えたため、塗工形状に問題が生じた。
【００７８】
さらに、２官能アクリルモノマーの配合量を８５重量部とした比較例１ｃと、光重合開始剤の配合量を３重量部とした比較例１ｄは、いずれも耐擦傷性が劣っていた。
【００７９】
他方、多官能アクリルオリゴマーとして２官能のものを用いた比較例２及び比較例３の膜は、耐擦傷性が劣っていた。
【００８０】
また、２官能アクリルモノマーとして、繰り返し数が７のプロポキシ基を有するモノマーを用いた比較例４の膜は、耐擦傷性が劣っていた。
【００８１】
さらに、２官能アクリルモノマーとして、トリメトロールプロパントリアクリレートを用いた比較例５は、塗工液の粘度が５０ｍＰａ・ｓを超えたため、塗工形状に問題が生じた。
【００８２】
さらにまた、２官能アクリルモノマーとして、ネオペンチルグリコールジアクリレートを用いた比較例６の膜は、耐擦傷性及びそり耐性が劣っていた。
【００８３】
また、光重合開始剤として、２−ベンジル−２−ジメチルアミノ−１−（４−モルフォリノフェニル）−ブタノン−１を用いた比較例７の膜は、光線透過率が９０％未満となり、光ディスク用の膜として好適ではないことが判明した。
【図面の簡単な説明】
【００８４】
【図１】本発明の光ディスク保護膜用組成物の適用した光ディスクの例を示す概略構成図である。
【符号の説明】
【００８５】
１…光ディスク  ２…基板  ５…光ディスク用保護膜  ２０…読取側の面
【図１】
2005314600.tif 000006